(57)【要約】      （修正有）【課題】二酸化炭素を分離回収する際のエネルギー消費が小さい二酸化炭素吸収材を提供する。【解決手段】一般式−｛−ＣＨ２−Ｘ−｝ｐ−｛ＣＨ２−Ｙ−｝ｑ−（式中、Ｘは−ＣＨ２−、−ＣＨ＝ＣＨ−ＣＨ２−、−Ｃ（ＣＨ３）＝ＣＨＣＨ２−から選ばれる炭化水素基を表し、Ｙは−ＣＨ２−、−ＣＨ（ＣＨ３）−、−ＣＨ（Ｃ６Ｈ５）−、−ＣＨ＝ＣＨ−ＣＨ２−、−Ｃ（ＣＨ３）＝ＣＨＣＨ２−から選ばれる炭化水素基を表し、XとYは同一であっても良く、ｐおよびｑは繰り返しの平均数を表し、ｐとｑの比ｐ：ｑ＝２０：１〜１：１である。）であらわされるポリマー中に磁性粉が含まれ、複数の空孔を有する組成物からなる二酸化炭素吸収体。前記ポリマーが、天然ゴム、イソプレンゴム、ブタジエンゴム、エチレン−プロピレンゴム、スチレン−ブタジエンゴム、ポリエチレンの少なくともいずれか１つである二酸化炭素吸収体。【選択図】図１
2015077562.tif 000002
【特許請求の範囲】
【請求項１】
一般式〔化１〕
【化１】
2015077562.tif 000006
（式中、Ｘは−ＣＨ２−、−ＣＨ＝ＣＨ−ＣＨ２−、−Ｃ（ＣＨ３）＝ＣＨＣＨ２−から選ばれる炭化水素基を表し、Ｙは−ＣＨ２−、−ＣＨ（ＣＨ３）−、−ＣＨ（Ｃ６Ｈ５）−、−ＣＨ＝ＣＨ−ＣＨ２−、−Ｃ（ＣＨ３）＝ＣＨＣＨ２−から選ばれる炭化水素基を表し、XとYは同一であっても良く、ｐおよびｑは繰り返しの平均数を表し、ｐとｑの比ｐ：ｑ＝２０：１〜１：１である。）
であらわされるポリマーを主成分とし、前記ポリマー中には磁性粉が含有されるとともに、複数の空孔を有することを特徴とする二酸化炭素吸収体。
【請求項２】
前記磁性粉が、ソフトフェライトである請求項１に記載の二酸化炭素吸収体。
【請求項３】
前記二酸化炭素吸収体における前記磁性粉の含有率が、３３質量％〜６７質量％であることを特徴とする請求項１または２いずれかに記載の二酸化炭素吸収体。
【請求項４】
前記ポリマーが、天然ゴム、イソプレンゴム、ブタジエンゴム、エチレン−プロピレンゴム、スチレン−ブタジエンゴム、ポリエチレンの少なくともいずれか１つであることを特徴とする請求項１から３いずれかに記載の二酸化炭素吸収体。
【発明の詳細な説明】
【技術分野】
【０００１】
本発明は、排ガス中に含まれる二酸化炭素（CO2）を吸収し、吸収した二酸化炭素を効率的に脱離させることができる二酸化炭素吸収体に関するものである。
【背景技術】
【０００２】
近年、地球温暖化に起因する気候変動や災害の発生が、深刻な環境問題のひとつとなっている。この地球温暖化は、大気中へのいわゆる温室効果ガスの放出であると考えられている。その温室効果ガスの中でも主要なものとして二酸化炭素が挙げられている。
【０００３】
一方で二酸化炭素は、光合成生物の生育にとって重要であり、積極的に施用することで生育を促す試みがなされている。例えば、温室栽培施設や植物工場では、栽培環境中に二酸化炭素を施用して収穫量を増やす試みがなされている。さらに最近では、健康補助食品やバイオエタノールを製造する目的で、特定の藻類を培養するための水溶液中に二酸化炭素を施用している例も見られる。
【０００４】
現代において、温暖化要因となる二酸化炭素の発生源としては、火力発電所、製鉄所の高炉、セメント工場のキルン炉、自動車や航空機などの輸送機器などが挙げられる。これらの排出ガス中に含まれる二酸化炭素を分離・回収する材料や技術については、これまで様々な研究や実用化検討がなされている。
【０００５】
特許文献１には、アルカノールアミンおよびピペラジン類を担持させた多孔質体からなり、二酸化炭素を含有するガスと接触させて二酸化炭素を吸収し、続いて５０℃程度に加熱して二酸化炭素を脱離させることで、二酸化炭素をサイクル的に分離・回収することができる固体吸収材について記載されている。
【０００６】
特許文献２には、細孔を有する多孔性の有機金属錯体を製造し、二酸化炭素の存在下で圧力をかけて二酸化炭素を細孔内に吸収させ、減圧処理により脱離させることができる二酸化炭素吸着材について記載されている。
【０００７】
これらの二酸化炭素吸着材を用い、排ガスから得た二酸化炭素を、植物工場や藻類栽培などの分野に利用できれば、産業面でも環境面でも意義が大きい。それら光合成生物の二酸化炭素消費量に応じて、生育環境への二酸化炭素供給を効率化することができればさらに効果的である。
【０００８】
しかしながら、特許文献１のような二酸化炭素吸収材は、二酸化炭素の脱離を温度上昇でコントロール（温度スイング）することができるが、吸収材を加熱して脱離を加速しようとすると周囲の温度も上げる必要があるため、光合成生物の生育環境に悪影響を与える懸念があった。
【０００９】
特許文献２では、その実施例において、二酸化炭素の脱離を減圧によってコントロール（圧力スイング）しているが、光合成生物の生育環境では減圧状態にすることができず、この吸収材を用いて二酸化炭素の脱離速度を加速することはできないという課題があった。
【００１０】
上記のように、従来技術では、吸収した二酸化炭素の脱離を加速させるためには、温度変化や圧力変化など、生物の生育環境に悪影響のある操作が必要であったため、光合成生物の生育環境において二酸化炭素供給源として使用しにくいという課題があった。
【先行技術文献】
【特許文献】
【００１１】
【特許文献１】特開２０１２−１３９６２２号公報
【特許文献２】特開２０１１−４５５３３号公報
【発明の概要】
【発明が解決しようとする課題】
【００１２】
上記の実情に鑑み、本発明の課題は、加温や減圧をしなくても、二酸化炭素の脱離を加速させることができる二酸化炭素吸収体を提供することにある。
【課題を解決するための手段】
【００１３】
本発明者は、鋭意研究を重ねた結果、特定の構造を持つポリマーに磁性粉を混合した組成物を用い、複数の空孔を有する二酸化炭素吸収体を作製し、これに外部磁場を作用させれば、二酸化炭素吸収体を素早く収縮させられるようになり、加温や減圧をしなくても二酸化炭素脱離を加速できることを見出した。すなわち、本発明の二酸化炭素吸収体は、一般式〔化１〕
【化１】
2015077562.tif 000003
（式中、Ｘは−ＣＨ２−、−ＣＨ（ＣＨ３）−、−ＣＨ＝ＣＨ−ＣＨ２−、−Ｃ（ＣＨ３）＝ＣＨＣＨ２−から選ばれる炭化水素基を表し、Ｙは−ＣＨ２−、−ＣＨ（ＣＨ３）−、−ＣＨ（Ｃ６Ｈ５）−、−ＣＨ＝ＣＨ−ＣＨ２−、−Ｃ（ＣＨ３）＝ＣＨＣＨ２−から選ばれる炭化水素基を表し、XとYは同一であっても良く、ｐおよびｑは繰り返しの平均数を表し、ｐとｑの比ｐ：ｑ＝２０：１〜１：１である。）
であらわされるポリマーを主成分とし、前記ポリマー中には磁性粉が含有されるとともに、複数の空孔を有することを特徴とする。ここで主成分とは、組成物中のポリマーの中で最も多く含まれるものを示す。
【００１４】
さらに、前記磁性粉は、ソフトフェライトであることを特徴とする。
【００１５】
さらに、前記二酸化炭素吸収体における前記磁性粉の含有率が、３３質量％〜６７質量％であることを特徴とする。
【００１６】
さらに、本発明の二酸化炭素吸収材において、前記ポリマーが、天然ゴム、イソプレンゴム、ブタジエンゴム、エチレン−プロピレンゴム、スチレン−ブタジエンゴム、ポリエチレンの少なくともいずれか１つであることを特徴とする。
【発明の効果】
【００１７】
本発明の二酸化炭素吸収体を用いれば、加温や減圧をしなくても、二酸化炭素の脱離を加速することができる。
【図面の簡単な説明】
【００１８】
【図１】図１は本発明の実施形態に係る二酸化炭素吸収体の拡大断面図である。
【図２】図２は二酸化炭素吸収体中の磁性粉の含有量と磁場を作用させたときの収縮率との関係を表した図である。
【発明を実施するための形態】
【００１９】
以下、本発明の実施形態に係る二酸化炭素吸収体について図面を参照して説明するが、本発明は下記実施形態に限定されるものではない。
【００２０】
図1に示すように、本実施形態の二酸化炭素吸収体１は、一般式〔化１〕
【化１】
2015077562.tif 000004
（式中、Ｘは−ＣＨ２−、−ＣＨ＝ＣＨ−ＣＨ２−、−Ｃ（ＣＨ３）＝ＣＨＣＨ２−から選ばれる炭化水素基を表し、Ｙは−ＣＨ２−、−ＣＨ（ＣＨ３）−、−ＣＨ（Ｃ６Ｈ５）−、−ＣＨ＝ＣＨ−ＣＨ２−、−Ｃ（ＣＨ３）＝ＣＨＣＨ２−から選ばれる炭化水素基を表し、XとYは同一であっても良く、ｐおよびｑは繰り返しの平均数を表し、ｐとｑの比ｐ：ｑ＝２０：１〜１：１である。）
で表されるポリマー３を主成分とし、ポリマー３の中に磁性粉２が含有されるとともに複数の空孔４を有する。
【００２１】
このような二酸化炭素吸収体１は、電荷の偏りが小さい低極性であるポリマー３を母材とし、磁性粉２が混合されている。このポリマー３は二酸化炭素と親和性が良いことから、二酸化炭素吸収体１は、排ガスなど高濃度の二酸化炭素雰囲気を接触させると、二酸化炭素の濃度差による浸透圧が生じ、二酸化炭素濃度の低い空孔４内へと二酸化炭素が移動するため、空孔４の膨張とともに二酸化炭素を吸収することができる。
【００２２】
続いて、二酸化炭素を吸収した二酸化炭素吸収体を、例えば大気のような二酸化炭素濃度が低い環境中に導入すると、二酸化炭素の濃度差により空孔４内から吸収体外へと二酸化炭素が脱離する。
【００２３】
この二酸化炭素吸収体１に外部磁場を印加すると、ポリマー３中に存在する磁性粉２が磁気的に分極され、それぞれの磁気相互作用によって生じる力により二酸化炭素吸収体１全体は収縮する。よって、二酸化炭素を脱離させる際に外部磁場を印加した場合、二酸化炭素吸収体１の体積減少により、空孔４が圧縮されて内部気圧が急激に上昇するため、空孔４からの二酸化炭素脱離を加速させることができる。
【００２４】
上記のように、本実施形態の二酸化炭素吸収体１は、加温や減圧をすることなく、二酸化炭素脱離を加速することができる。
【００２５】
母材のポリマー３が弾性体であるため、外部磁場の印加を停止すると、二酸化炭素吸収体１の体積は速やかに元に戻る。このように、磁場の作用により体積が可逆的に変化するため、二酸化炭素吸収体１を繰り返し使っても、その都度、磁場の作用により二酸化炭素脱離を加速させることができる。
【００２６】
外部磁場印加による磁性粉２の磁化応答は、温度スイングや圧力スイングなどの手法に比べて二酸化炭素の吸収離脱を早く行うことができる。
【００２７】
また、光合成生物とその生育環境に対して外部磁場を作用させても何ら悪影響を及ぼすことはないことから、温度スイングや圧力スイングが適用することができない環境でも使用することができる。
【００２８】
本実施形態で用いる磁性粉２は、磁場の作用により磁気分極する材料であり、軟磁性材料が好ましい。例えば純鉄、電磁軟鉄、珪素鋼、センダスト、ソフトフェライト、コバルトやニッケル等の金属、またはこれらの２種以上の混合材料が挙げられる。
【００２９】
これらのうち、農業・バイオテクノロジー分野での利用を考えると、高温高湿下や水中において使用しても化学的に安定であるという点でソフトフェライトを用いるのが好ましい。さらに、磁場の作用で二酸化炭素の脱離を効率化させるほどの充分な収縮を得るためには、磁化が比較的大きいマグネタイト、マンガン亜鉛フェライトを用いるのがより好ましい。
【００３０】
ポリマー３中に含まれる磁性粉２の配合量の調節は、二酸化炭素吸収体１の二酸化炭素脱離を加速させるうえで重要である。磁性粉２の配合量が少ないと、二酸化炭素吸収体１を十分に収縮させるほどの磁気相互作用が得られないため二酸化炭素脱離を加速できない。反対に磁性粉２の配合量が多いと、二酸化炭素吸収体１が硬くなってしまい、磁場を作用させても収縮が不十分となり二酸化炭素脱離を加速できない。
【００３１】
図２のグラフは、二酸化炭素吸収体１中の磁性粉２の含有量（磁性粉２の質量／二酸化炭素吸収体１の質量×１００〔質量％〕）と磁場を作用させたときの収縮率をプロットしたものである。収縮率は、磁場を作用させる前後の二酸化炭素吸収体１の厚み変化から算出した。なお、用いた二酸化炭素吸収体１は、磁性粉２としてマンガン亜鉛フェライト（粒径５０μｍ）、ポリマー３として天然ゴムを用い、空孔４の体積が固形部分の体積に対し５倍となるように起泡して、直径５ｃｍ、厚み１．５ｃｍのパンケーキ状に作製したものを用いた。磁場の作用は、ネオジム磁石（直径２０ｍｍ、厚み５ｍｍのものを２枚重ね）を用い、２ｍｍのＡＢＳ樹脂板を介して二酸化炭素吸収体１に近接させることで行った。
【００３２】
図２のグラフに示すように、磁性粉２含有率が、３３〜６７質量％の間で収縮率にピークがみられ、磁性粉２の含有量が５０質量％で収縮率は最大となった。すなわち、二酸化炭素吸収体１における磁性粉２の含有率が３３〜６７質量％の範囲において、磁場による収縮が明確に認められるため、二酸化炭素脱離を加速することが可能と考えられる。
【００３３】
二酸化炭素吸収体１の収縮は、磁場を取り除くと速やかになくなり、磁場を作用させる前と同じ厚みに戻ることが確認された。
【００３４】
一般式〔化１〕に示すようなポリマーの具体例としては、天然ゴム、イソプレンゴム、ブタジエンゴム、エチレン−プロピレンゴム、スチレン−ブタジエンゴム、ポリエチレン等が挙げられる。
【００３５】
これらのうち、天然ゴムは最も伸縮性に富み、これを主成分とする二酸化炭素吸収体１は、空孔４の膨張性と収縮性に優れる。さらに天然ゴムは、ゴムの木の樹液から得られる材料で、大気中の二酸化炭素を炭素源としているため、産業用途で使用すればするほど二酸化炭素の固定化に繋がる。すなわち、二酸化炭素の削減と有効利用という観点で、他のポリマーにはない産業利用価値がある。
【００３６】
また、天然ゴムは、生分解性があり、生物に対する毒性が極めて低く、仮に廃棄する際に燃焼させても二酸化炭素増加の直接要因にはならないという点でも、最も好ましい材料といえる。
【００３７】
天然ゴム以外の具体例はいずれも合成ポリマーであり、石油資源から得られる炭化水素を原料としている点で異なる。しかしながら、伸縮性や二酸化炭素との親和性など物理的性質は天然ゴムと類似であるため、ポリマー３として使用すれば同様の二酸化炭素吸収体１を得ることができる。
【００３８】
ポリマー３は、加硫により部分的に架橋されることで弾性が付与されていても良い。加硫は、硫黄や過酸化物などの加硫剤をゴムに混合し加熱することで行われる。また、必要に応じ加硫促進剤等が配合されていても良い。
【００３９】
その他、ポリマー３には、物性を損なわない範囲で、軟化剤、加工助剤、老化防止剤、充填剤等を必要に応じて配合しても良い。
【００４０】
空孔４は、その殆どが、磁性粉２とポリマー３からなる組成物によって完全に覆われており、空間的に閉じられている。これにより、接触させる雰囲気と空孔４内との間に二酸化炭素の分圧差が生じ、それが駆動力となって二酸化炭素の吸収と脱離を行うことができる。空孔４には二酸化炭素が自由に行き来できるような大きな穴はないものの、ポリマー３の高分子鎖の熱運動によってできる僅かな隙間を押し広げて拡散していくことで、空孔４の内部と外部を移動することができると考えられる。
【００４１】
空孔４の形状は、図１では球形で表されているが、球形でなくてもよい。二酸化炭素吸収体１において、磁性粉２とポリマー３からなる固形部分の体積と空孔４部分の体積の比は、固形部分の体積をＡ、空孔部分の体積をＢとし、空孔４の体積比をＢ／Ａで表すことができ、例えば起泡させるときの倍率によって調節することができる。
【００４２】
空孔４の形成には、加硫前の組成物溶液をミキサー等で攪拌して起泡させる方法、組成物溶液に空気などのガスを送り込む方法、組成物溶液にガス発生物質を加えて熱分解させて空孔４を形成する方法、その他公知の方法を用いることができる。また、形成した二酸化炭素吸収体１全体表面にラテックス液を薄く塗り広げて表面の穴を塞ぐことで更に空孔部分の体積を増加させることができる。
【００４３】
空孔４の体積比Ｂ／Ａは、磁性粉２とポリマーからなる組成物の密度と二酸化炭素吸収体１の体積から算出することができる。二酸化炭素吸収体１の体積は、例えば水などの液体に二酸化炭素吸収体１を沈めたときの液体の体積増加として求めることができる。
【００４４】
磁場を作用させる方法としては、ネオジム磁石のような強力な永久磁石を近接させる方法のほかに、超伝導磁石を用いる方法、また、ヘルムホルツコイルのような電磁石を用いる方法がある。簡便で大型設備を必要としない点で永久磁石を接近させる方法が好ましい。
【００４５】
永久磁石で最も強いネオジム磁石の磁束密度は０．４テスラ程度であるが、距離の二乗に反比例する形で磁束密度が減衰するため、磁場による収縮が可能なのは磁石からおよそ２０ｍｍまでの範囲である。よって、二酸化炭素吸収体１の厚みは２０ｍｍ以下とすることが好ましい。また、二酸化炭素吸収体１の形状は、パンケーキ状または板状など、利用しやすい形状に適宜成形すればよい。
【００４６】
本実施形態の二酸化炭素吸収体１は、二酸化炭素の吸収と脱離という用途においては劣化の要因がないため、繰り返し使用することができる。
【００４７】
二酸化炭素の吸収および脱離の挙動については、接触させる雰囲気の濃度変化を二酸化炭素濃度計によってモニターすることで、二酸化炭素の吸収および脱離の量を測定することができる。また、簡便には、二酸化炭素を吸収体１の重量変化を計測することで、二酸化炭素の吸収および脱離の量を凡そ確認することができる。
【００４８】
水中における二酸化炭素の脱離量は、水中に二酸化炭素吸収体１を浸漬して、一定時間後に水を採取してイオンクロマトグラフを行い、炭酸イオン、重炭酸イオンの増加量で測定することができる。また、指示薬を用いた中和滴定によっても測定することができる。
【００４９】
二酸化炭素吸収体１に含まれる磁性粉２の成分については、蛍光エックス線分析により簡便に知ることができる。また、磁性粉２の含有量については、二酸化炭素吸収体１の一部について酸分解法などの化学処理を行ったのち、誘導結合プラズマ発光分光分析装置により元素の定量を行うことで知ることができる。
【００５０】
ポリマーの化学構造は、赤外吸収スペクトルによる官能基ピークの解析や、熱分解ガスクロマトグラフィーによる分解生成物の定性分析により同定することが出来る。また、詳細な連鎖構造解析をする場合には核磁気共鳴(１H−NMR、１３C−NMR)を併用し、解析することが出来る。
【実施例】
【００５１】
次に、本発明について実施例を用いて説明するが、本発明はこれらの実施例等に限定されるものではない。
【００５２】
（二酸化炭素吸収体の作製）
［実施例１］
一般式〔化１〕において、XおよびYが−Ｃ（ＣＨ３）＝ＣＨＣＨ２−のポリマー（天然ゴム）のラテックス液（ハイラテック製REGITEX。固形分濃度６０質量％。）１０ｇをプラスチック製の器に取り、磁性粉としてマンガン亜鉛フェライト（平均粒径５０ミクロン）３ｇを加え、小型ミキサーで分散し混合液を得た。次に、この混合液を攪拌して起泡させた。空孔の体積比が５となるまで起泡させたら、架橋剤（ハイラテック製B液）０．４ｇとゲル化剤（ハイラテック製C液）０．４ｇを加えて攪拌し、ゲル化が始まる前にガラス製シャーレに流し込んだ。そのまま１５分間室温で放置してゲル化させた後に、１００℃オーブン中に入れ６０分間加熱して固化させ、直径５ｃｍ、厚み１．５ｃｍのパンケーキ状の二酸化炭素吸収体を得た。
【００５３】
［実施例２］
実施例１において、マンガン亜鉛フェライトの量を６ｇとした以外は、実施例１と同様にして二酸化炭素吸収体を得た。
【００５４】
［実施例３］
実施例１において、マンガン亜鉛フェライトの量を１２ｇとした以外は、実施例１と同様にして二酸化炭素吸収体を得た。
【００５５】
［比較例］
実施例のマンガン亜鉛フェライト３ｇを除いた以外は実施例と同様にして二酸化炭素吸収体を得た。
【００５６】
（二酸化炭素の脱離性評価）
以下、（１）、（２）に示す手順で、二酸化炭素吸収体の二酸化炭素脱離の性能を評価した。
【００５７】
（１）一辺２０ｃｍの密閉された立方体プラスチックボックス（肉厚２ｍｍ）中に、二酸化炭素濃度の高い混合ガス（二酸化炭素９０体積％、空気１０体積％）を満たし、この中に二酸化炭素吸収体（直径５ｃｍ、厚み１．５ｃｍ）を入れて混合ガスと接触させ、６時間静置し、充分に二酸化炭素を吸収させた。
【００５８】
（２）次に、別途用意した同型のプラスチックボックス中に二酸化炭素濃度計を設置し、大気（二酸化炭素濃度約４５０ｐｐｍ）を満たした。（１）で混合ガス中から取り出した二酸化炭素吸収体をプラスチックボックスに投入し、ネオジム磁石（直径２０ｍｍ、厚み５ｍｍのものを２枚重ね）を接近させて磁場を作用させた直後から、時間と二酸化炭素濃度を記録することで、二酸化炭素脱離量を計測した。二酸化炭素濃度の計測は、二酸化炭素濃度計（ハリオサイエンス社製ＭＢ−５２５、または株式会社ＦＵＳＯ製ＺＧ−１１６３）を使用した。
【００５９】
表１には、一辺２０ｃｍのプラスチックボックスを小規模な植物栽培設備と見立て、葉物野菜などの栽培に最適といわれる１２００ｐｐｍに達する時間を記録した結果を示す。また、二酸化炭素脱離がほぼ終了した１５分後の二酸化炭素濃度から計算した二酸化炭素脱離量も示す。
【００６０】
【表１】
2015077562.tif 000005
【００６１】
表１の結果から、実施例１〜３の二酸化炭素吸収体を用いた場合は、プラスチックボックス内の二酸化炭素濃度が１２００ｐｐｍに達する時間が比較例よりも約１．３倍〜１．５倍早い結果となり、磁場の作用により二酸化炭素脱離が加速されることが明らかとなった。これは、二酸化炭素吸収体に含まれる磁性粉が磁場の作用により互いに相互作用し、二酸化炭素吸収体が収縮され、空孔内に吸収された二酸化炭素がより早く脱離した結果と考えられる。一方、二酸化炭素脱離量については比較例とほぼ同等であった。
【００６２】
比較例については磁性粉を含まないため、二酸化炭素脱離の早さや量については、磁場を作用させても作用させなくても変化がなかった。
【００６３】
上記の結果から、本実施例の二酸化炭素吸収体は、加温や減圧をしなくても、二酸化炭素の脱離を加速させることがきることが示された。
【産業上の利用可能性】
【００６４】
本発明の二酸化炭素吸収体は、二酸化炭素濃度の高い排ガスから二酸化炭素を分離回収することができる。本発明の二酸化炭素吸収体は、排ガスから吸収した二酸化炭素を、植物工場や藻類培養施設等で脱離させ、二酸化炭素固定化と光合成生物の生育促進を可能とする二酸化炭素担体として利用することが期待できる。このように、本発明は高い産業上の利用可能性を有する。
【符号の説明】
【００６５】
１    二酸化炭素吸収体
２    磁性粉
３    一般式〔化１〕で表されるポリマー
４    空孔
【図１】
2015077562.tif 000007
【図２】
2015077562.tif 000008